СПОСОБ ДУБЛЕНИЯ ШКУР
METHOD OF TANNING HIDES

Изобретение относится к химической обработке шкур и предназначено для дубления шкур животных с достижением повышенной прочности кожи и повышением экологической безопасности производства.
4
6
Известен способ получения продубленного полуфабриката из крупного рогатого скота с использованием дубильного раствора, включающего хромовый дубитель, нейтрализующие средства и алифатические карбоновые кислоты С-С с дополнением полиметиленнафталинсульфоната натрия и лигносульфоната натрия [Патент РФ №2031956, кл. С14С 3/06, 1995].
К недостаткам способа относится невозможность получения кожи с высокими прочностными свойствами, попадание в сточные воды токсичных сульфонатов.
Известен способ дубления шкур с применением дубильного раствора на основе продуктов реакции полиоксиметилена с вторичным амином и спиртом и находившихся после реакции в виде третичных аминов и простых эфирных групп [Патент США №4270912, кл. С14С 3/06, 1981].
2
По данному способу дубления прочность кожи на пределе допустимого (0,8 кгс/мм), а образование третичных аминов приводит к загрязнению сточных вод токсичными аминами.
Известен способ дубления шкур (прототип) на основе хромового дубителя с применением в качестве активирующего полимерного агента поли-2-оксипропанаммоний хлорида при концентрации 0,005-0,01 г/л. Введение указанного полимерного агента ускоряет процесс дубления (Патент РФ №2028384, кл. С14С 3/06, 1995).
2
К недостаткам способа относится необходимость получения свежеприготовленного полимерного агента, его промывки ацетоном или изопропиловым спиртом, что приводит к загрязнению атмосферы парами органических растворителей, а также недостаточная прочность образцов на разрыв (0,54-0,96 кгс/мм) при удлинении 29-32%.
2
Технический результат предлагаемого изобретения состоит в использовании в качестве добавки, активизирующей процесс дубления и способствующей получению кож с прочностью ремешка 1,27-1,66 кгс/мм при удлинении 32-36,5%, позволяющих использовать кожи для изготовления одежды, применяют аминокапроновую кислоту или желатин при концентрациях 8-12 г/л. Учитывая малую токсичность используемых реагентов и их нелетучесть, повышается экологическая безопасность производства.
2
Сущность изобретения заключается в том, что в способе дубления шкур путем обработки их раствором хромового дубителя с последовательным введением нейтрализующего и активирующего органического агентов в качестве органического агента используют аминокапроновую кислоту или желатин, нетоксичных веществ, широко используемых в производстве химических волокон, органическом синтезе, фармацевтике или в пищевой промышленности, при концентрации 8-12 г/л. При использовании обычных нейтрализующих агентов, например соды, процесс дубления заканчивается через 6-10 часов с получением кожи прочностью до 1,06 кгс/мм при удлинении до 36,5% при толщине 0,6-0,78 мм, что позволяет использовать кожу для изготовления одежды и обуви.
2
3
В дубильный раствор с содержанием хромового дубителя 20-30 г/л при перемешивании вводили 8-12 г/л аминокапроновой кислоты (или желатина), во вращающийся барабан с гольем подавали половину раствора дубителя, а через час обработки - другую половину, при обычных для дубления температурах (26-32°С). Через два часа от начала процесса вводили нейтрализующий агент - раствор соды, половину от общего расхода соды, еще через час - вторую половину раствора нейтрализующего агента. Дубление заканчивается через 8 часов от начала дубления при положительной пробе на КИП. Далее проводили промывку продубленного голья вытягивание и механические операции. Процессы дубления проводили при жидкостном коэффициенте 0,6, расходе хромового дубителя (в пересчете на CrO) 1,5% от массы голья. Исходный раствор соды, подаваемый в дубильный барабан, имел концентрацию 171 г/л. При концентрациях аминокапроновой кислоты или желатина менее 8 г/л продолжительность процесса возрастает, а при концентрациях более 12 г/л показатели качества кожи не улучшаются, что ограничивает целесообразность увеличения концентрации добавки.
Отличительной особенностью предложенного способа является то, что введение в него аминокапроновой кислоты или желатина позволяет получить кожи с высокими прочностными свойствами при значительном удлинении за счет образования дополнительных поперечных связей между функциональными группами белка и соединениями, образующимися в результате взаимодействия комплексов хрома (III) с активными группами аминокапроновой кислоты или желатина в присутствии нейтрализующих средств.
2
2
Пример 1. По указанному режиму продубили шкуру козлины при концентрации дубителя 20 г/л и аминокапроновой кислоты 8 г/л. Через 8 часов дубления толщина кожи составила 0,6 мм при прочности на разрыв 1,66 кгс/мм и удлинении 32% против допустимых 0,8 кгс/мм.
2
Пример 2. При дублении козлины раствором с концентрацией дубителя 30 г/л и аминокапроновой кислоты 12 г/л толщина кожи составила 0,78 мм при прочности на разрыв 1,53 кгс/мм и удлинении 34,5%.
2
Пример 3. При дублении овчины дубильным раствором с концентрацией дубителя 30 г/л и желатина 8 г/л получили кожу толщиной 0,65 мм при прочности на разрыв 1,27 кгс/мм и удлинении 36,5%.
2
Пример 4. При дублении овчины раствором дубителя с концентрацией желатина 12 г/л через 8 часов получена кожа толщиной 0,65 мм при прочности на разрыв 1,35 кгс/мм и удлинении 32,5%.
2
Пример 5. При дублении сырья яловки легкой при концентрации дубителя 30%, аминокапроновой кислоты 10 г/л получена кожа толщиной 0,94 мм при прочности на разрыв 1,32 кгс/мм и удлинении 32%.
2
Толщина кож должна находиться в пределах 0,6-1,2 мм, прочность ремешка на разрыв не менее 0,8 кгс/мм при удлинении 30-40%.